(57)【要約】【課題】表示品位の高い液晶カラーフィルターの印刷に使用する硝子凹版において、硝子のエッチングのマスク材に使用する金属膜の制御により、高精細のかつ印刷性の高い版深をもつ刷版を、技術的に容易に且つ安価に提供すること。【解決手段】反転印刷用の凹版であって、この凹版に十分な印刷性を与える為に、硝子基板をウェットエッチングして形成する凹版において、マスキング層を制御することで硝子凹版の欠陥の発生を抑制する。【選択図】図４
2007069553.tif 000002
【特許請求の範囲】
【請求項１】
硝子基板をウエットエッチングして形成する凹版の製造方法において、
該ウエットエッチングのマスキング用の金属膜の応力を６×１０８Ｎ/ｍ２以下となるよう該硝子基板上に形成することを特徴とする凹版の製造方法。
【請求項２】
（１）硝子基板に金属膜をスパッタにて形成する工程
（２）前記硝子基板に感光性材料層を形成し、フォトリソ処理により金属膜をパタニング
する工程
（３）前記金属膜の開口部にたいし前記硝子基板のウエットエッチングを加工版深の途中迄行う工程
（４）前記硝子基板のウエットエッチングによる生じた前記金属膜のオーバーハング部を、
前記金属膜のパタニング液で溶解除去する工程
（５）前記硝子基板を加工版深までウエットエッチングする工程
（６）前記感光性材料層、前記金属膜を除去する工程
上記（１）〜（６）の工程を具備することを特徴とする請求項１に記載の凹版の製造方法。
【請求項３】
請求項１あるいは２の凹版の製造方法で製造した凹版を使用する印刷方法であって、
前記凹版のベースとなる基材の熱膨張率と印刷パターンを転写される基板の熱膨張率との差が１５×１０-７ｃｍ／ｃｍ／℃以下であることを特徴とする印刷方法。
【発明の詳細な説明】
【技術分野】
【０００１】
本発明は、印刷法、特に、反転印刷法（「反転印刷法」については後述。）により液晶カラーフィルターのような微細パターンを形成する為に使用する凹版の製造方法に関するものである。
【背景技術】
【０００２】
近年、フラットパネルディスプレイとして、液晶ディスプレイ（ＬＣＤ）が注目されており、その薄型、軽量、小消費電力、フリッカーレスといった特徴から、ノート型のパーソナルコンピューター（ＰＣ）、ＰＣ用のモニターを中心に市場が急速に拡大した。また最近は、従来からＣＲＴが主流であったＴＶ向けにも大型のＬＣＤが利用されるようになってきた。
液晶カラーフィルターは、パターン化された赤・緑・青の３色、及びこれに黒を加えた４色からなる着色層が透明基板上に形成されたものである。この着色層は、従来より感光性顔料分散レジストをフォトリソ処理によって形成されているが、近年、液晶カラーフィルター（ＣＦ）の低コスト化を実現する為、印刷法によって形成することが提案されている。
印刷法には、凹版にインキを塗布、スキージで不要なインキを除去し、凹版内に残ったインキをオフセットブランケットに転写し、被印刷基板に印刷する方法（例えば、特許文献１参照。）や、オフセットブランケットにインキを塗布、凹版で不要なインキを除去し、オフセットブランケットに残ったインキを被印刷基板に印刷する印刷法（本明細書では、この印刷法を「反転印刷法」と称す。）が提案されている。（例えば、特許文献２参照。）
【０００３】
反転印刷法の凹版の形態としては硝子基板を、クロム膜のようなフッ酸等の硝子エッチング液に対し難溶性の金属薄膜をマスキング材として使用し、硝子をエッチング液で溶解して形成する方法が知られている。
【０００４】
カラーフィルターのパターン寸法は、高精細のモバイルＰＣから比較的画素サイズの大きい液晶ＴＶまで多岐に渡っている。
画面が大型化する中でカラーフィルター内に配置されているパターンサイズも、ＢＭやＲＧＢの画素パターン・合わせ基準マークの様な数μｍ程度の細線から、遮光用額縁パターンのような数ｍｍ程度の大パターンまで混在するようになっており、反転印刷用の凹版を製版する上で様々な寸法のパターンを同一の刷版上に配置する必要がある。
これらの様々な寸法のパターンをオフセットブランケットから凹版へ転写する場合、版深が浅いとオフセットブランケットのニップ圧により凹部の底にオフセットブランケットが接触する現象が認められる。この現象を回避する方策として、凹部の開口寸法が大きいパターンでは版深を深く設計する方法をとっている。
【０００５】
現状カラーフィルターに使用されているパターンは、数μｍから十数μｍ程度からなる高精細パターン、十数μｍから数百μｍ程度の細線パターン、数ｍｍ程度の大パターンが混在している。
硝子凹版のウェットエッチングによる製造方法では、硝子のウェットエッチング時のサイドエッチ量に対する深さ方向の削れ量の比（=ＥＦ）が１である為、所望の版深を形成する際、ウェットエッチング時のサイドエッチにより、金属マスクの端部がオーバーハングし、フッ酸等の硝子エッチング液の液流により硝子と金属マスクの界面で剥離し、形成された硝子凹版のトップ形状が悪化する現象が認められる。
（ＥＦ：エッチングファクター）＝（深さ方向の削れ量）/(サイドエッチ量)
【特許文献１】特開昭６２−８５２０２号公報
【特許文献２】特開平７−１４０３１４号公報
【発明の開示】
【発明が解決しようとする課題】
【０００６】
本発明は上記問題点になされたもので、その目的とするところは、表示品位の高い液晶カラーフィルターの印刷に使用する硝子凹版において、硝子のエッチングのマスク材に使用する金属膜の制御により、高精細のかつ印刷性の高い版深をもつ刷版を、技術的に容易に且つ安価に提供することである。
【課題を解決するための手段】
【０００７】
請求項１に記載の発明は、
硝子基板をウエットエッチングして形成する凹版の製造方法において、
該ウエットエッチングのマスキング用の金属膜の応力を６×１０８Ｎ/ｍ２以下となるよう該硝子基板上に形成することを特徴とする凹版の製造方法である。
【０００８】
請求項２に記載の発明は、
（１）硝子基板に金属膜をスパッタにて形成する工程
（２）前記硝子基板に感光性材料層を形成し、フォトリソ処理により金属膜をパタニング
する工程
（３）前記金属膜の開口部にたいし前記硝子基板のウエットエッチングを加工版深の途中迄行う工程
（４）前記硝子基板のウエットエッチングによる生じた前記金属膜のオーバーハング部を、
前記金属膜のパタニング液で溶解除去する工程
（５）前記硝子基板を加工版深までウエットエッチングする工程
（６）前記感光性材料層、前記金属膜を除去する工程
上記（１）〜（６）の工程を具備することを特徴とする請求項１に記載の凹版の製造方法である。
【０００９】
請求項３に記載の発明は、
請求項１あるいは２の凹版の製造方法で製造した凹版を使用する印刷方法であって、
前記凹版のベースとなる基材の熱膨張率と印刷パターンを転写される基板の熱膨張率との差が１５×１０-７ｃｍ／ｃｍ／℃以下であることを特徴とする印刷方法である。
【発明の効果】
【００１０】
本発明の技術を用いることにより、容易に且つ欠陥の無い印刷用刷版を提供することにより、高品位の画像表示が可能な液晶カラーフィルターを安価に生産することが可能となる。
【発明を実施するための最良の形態】
【００１１】
以下、本発明の実施の形態について、図面を用いて詳細に説明する。
図１に従来工法で製版した際の、金属膜の引っ張り応力により金属膜が界面剥離し、硝子の異常エッチングの進行している図と、こうして形成された硝子凹版の俯瞰で見た部分断面図を示す。
図２にオフセットブランケットと刷版及びカラーフィルター用硝子基板の反転印刷ＣＦの印刷プロセスの説明図を示す。
図３に応力調整した金属膜を用い、硝子のウェットエッチング処理で硝子凹版を形成した製版工程を示す。金属膜にスパッタＣｒ膜を使用し、版深が浅い為  １回の硝子のウェットエッチング処理により硝子凹版を形成した製版工程の説明図である。
図４に応力調整した金属膜を用い、硝子のウェットエッチング処理で硝子凹版を形成した製版工程を示す。金属膜にスパッタＣｒ膜をマスキング層を使用し、硝子のウェットエッチング処理の途中でオーバーハングしたＣｒ膜を溶解除去したのち再度硝子のウェットエッチング処理することにより硝子凹版を形成した製版工程の説明図である。
【００１２】
金属膜としては、硝子のエッチャントに使用されるフッ酸に難溶性のクロム、モリブデンや金属酸化膜の透明導電膜（ＩＴＯ）などが使用可能である。成膜装置としては蒸着法、スパッタ法、などが使用可能であるが、樹脂膜層と密着性の高いスパッタ法が望ましい。金属膜の応力は成膜時のガス種や導入量により圧縮から引っ張りまで制御することが可能であり、且つ成膜後の熱処理により調整することが可能である。
金属膜の応力が引っ張り応力が強くなると、オーバーハングした金属膜と硝子の界面で金属膜が剥離し、剥離した金属膜の下で硝子の異常エッチが進行する現象が認められる。
またマスキング層の形成膜厚としては、マスキング性、結晶性の観点より２０００Å以上が望ましい。
下表にクロム膜の応力と硝子凹版の形状の関係をしめす。
【００１３】
【表１】
2007069553.tif 000003
【００１４】
応力が６×１０８Ｎ/ｍ２より大きくなると、形成された硝子凹版の形状が悪化する現象が認められる。また、６×１０８Ｎ/ｍ２以下で−１．５×１０８Ｎ/ｍ２程度の圧縮応力であれば良好な硝子凹版の形状が確保できた。
【００１５】
金属膜の応力制御により硝子との界面剥離を抑えることが可能であるが、金属膜のパタニングに使用する感光性樹脂膜の形成条件による感光性樹脂膜/金属膜を総合した応力の変動や、オーバーハング量の増加や、硝子エッチャントの液流によるオーバーハング部のダメージなどの、その他の要因による硝子と金属膜界面のダメージを低減することが必要となる。
請求項２の発明はこれに係るもので、硝子エッチングによりオーバーハング状になった金属膜を硝子エッチングの途中で溶解除去することにより、硝子と金属膜の界面で膜剥離の発生を抑制することを目的とするもので、加工版深が深くなるに伴い、金属膜のオーバーハング量が増加する為、硝子エッチング途中のオーバーハングした金属膜の溶解除去は必要により１回以上行えば良い。
【００１６】
また、硝子エッチャント耐性の高い金属膜を選定しているが、微小なピンホールを起点とした硝子エッチングの欠陥を避ける為に、感光性材料層を被覆した状態で硝子エッチングを行うのが望ましい。感光性材料としては、ノボラック系やエポキシ系の感光性樹脂材料の使用が可能であるが、硝子エッチャント耐性を上げる為に熱処理を行う必要がある。この際、過度な熱処理を行うと膜収縮の原因となり、金属膜と硝子界面の剥離を促進する要因となりうる。この様に最終製品の硝子凹版として感光性樹脂膜は剥離して使用する為にも、感光性樹脂膜が剥離し易い熱条件で処理すべきで、１５０℃以下望ましくは１３０℃以下で熱処理するのが望ましい。
【００１７】
カラーフィルター基板は、対向電極基板とのセルの位置精度を保証する為に、トータルピッチは±３ミクロン以下で制御することが求められている。現在カラーフィルター基板と対向電極基板は熱膨張率の同じ硝子材料を使用し、露光も熱膨張率の低いクウォーツ製のフォトマスクを使用して、トータルピッチの制御を行っている。
印刷ＣＦでは、カラーフィルター基板と対向電極基板のトータルピッチの制御方法はフォトリソ処理の場合と同じである。
カラーフィルター基板のトータルピッチの制御には、刷版のトータルピッチの制御が重要となってくる。
刷版のトータルピッチを制御する方法としてはカラーフィルター基板に近い熱膨張率の材料を使用することが望ましい。現状、液晶カラーフィルターに使用される硝子基板熱膨張率は３×１０-６ｃｍ／ｃｍ／℃程度であり、１０００ｍｍの基板サイズで１℃温度が変化すると３ミクロン硝子基板の長さが変化する。液晶ディスプレイの要求仕様である±３ミクロンを保証する為には、刷版のベース基材とカラーフィルター基板トータルピッチの差は±１．５ミクロン以下で制御する必要があり、熱膨張率の差として１５×１０-７ｃｍ／ｃｍ／℃以下であることが望ましい。
熱膨張率がカラーフィルター基板に近い材料としては、液晶ディスプレイに使用されている低膨張硝子を選定すれば良い。
【００１８】
以下、実施例により本発明を詳細に説明する。
【実施例１】
【００１９】
図３に、応力調整した金属膜を用い、硝子のウェットエッチング処理で硝子凹版を形成した製版工程を示す。画素部パターンはライン巾２０μｍ、周囲のアライメントマークは４０μｍの線幅で設計した。
刷版用基材として、低膨張硝子基板６２０×７５０×０．７ｍｍｔ（コーニング社製１７３７硝子熱膨張率：３．８×１０−６ｃｍ／ｃｍ／℃）を使用した。
図３（ａ）ＤＣマグネトロンスパッタ、ＤＣ８００Ｗ、Ａｒ／Ｎ２＝１０／５ｓｃｃｍにて応力は４．２×１０８Ｎ/ｍ２のＣｒ膜３２を厚さ２０００Åで形成した。Ｃｒ膜３２を形成した基板３１に、ポジ形感光性レジスト３３を１．５μｍのスピンレスコーターにて塗布形成した。
図３（ｂ）前記ポジ型感光性レジスト３３を露光用フォトマスク３７にて、±０．５℃に温度制御された露光機（トプコン社製）を用いて露光処理した。
図３（ｃ）露光後、アルカリ系の現像液でポジ型感光性レジスト３３現像処理し、凹パターンに相当する開口部３４を形成した。現像後  感光性レジストの密着性を向上させる為にホットプレートにて１３０℃×３ｍｉｎ追加熱処理を行った。
図３（ｄ）ポジ型感光性レジスト３３の開口部３４より、硝酸セリウムアンモニウムを主成分とするＣｒ用エッチング液で処理し凹パターンに相当する開口部３５を形成した。
図３（ｅ）前記基板をフッ酸を主成分とする硝子エッチング液で処理し、凹形状３６を形成した。
図３（ｆ）凹形状形成後、アルカリ系の処理液で感光性レジストを除去した後、Ｃｒ用エッチング液でＣｒ膜を溶解除去し硝子凹版３０を得た。
【００２０】
こうして得られた刷版は、パターン寸法の面内バラツキが±０．５μｍ、版深８μｍ、トータルピッチ±２μｍで形成できた。
また、この刷版を用いて低膨張硝子基板５５０×６５０×０．７ｍｍｔ（コーニング社製１７３７硝子熱膨張率：３．８×１０−６ｃｍ／ｃｍ／℃）に印刷した色パターンは、パターン寸法の面内バラツキが±０．５μｍ、ラインパターンの中抜け無く、トータルピッチ±２μｍで制御することが出来た。
【実施例２】
【００２１】
図４に、応力調整した金属膜を用い、硝子のウェットエッチング処理で硝子凹版を形成した製版工程を示す。画素部パターンはライン巾８０μｍ、周囲のアライメントマークは５０μｍの線幅で設計した。
刷版用基材として、低膨張硝子基板６２０×７５０×０．７ｍｍｔ（コーニング社製１７３７硝子熱膨張率：３．８×１０−６ｃｍ／ｃｍ／℃）を使用した。
図４（ａ）ＤＣマグネトロンスパッタ、ＤＣ８００Ｗ、Ａｒ／Ｎ２＝１０／３ｓｃｃｍにて成膜した後、１５０℃×３０min熱処理を行い応力０．７×１０８Ｎ/ｍ2のＣｒ膜４２を厚さ２０００Åで形成した。Ｃｒ膜４２を形成した基板４１に、ポジ形感光性レジスト４３を１．５μｍのスピンレスコーターにて塗布形成した。
図４（ｂ）前記ポジ型感光性レジスト４３を露光用フォトマスク４８にて、±０．５℃に温度制御された露光機（トプコン社製）を用いて露光処理した。
図４（ｃ）露光後、アルカリ系の現像液でポジ型感光性レジスト４３現像処理し、凹パターンに相当する開口部４４を形成した。現像後  感光性レジストの密着性を向上させる為にホットプレートにて１３０℃×３ｍｉｎ追加熱処理を行った。
図４（ｄ）ポジ型感光性レジスト４３の開口部４４より、硝酸セリウムアンモニウムを主成分とするＣｒ用エッチング液で処理し凹パターンに相当する開口部４５を形成した。
図４（ｅ）前記基板をフッ酸を主成分とする硝子エッチング液で、狙い版深の１／２迄  処理し凹形状４６を形成した。
図４（ｆ）ポジ型感光性レジスト４６の開口部より、硝酸セリウムアンモニウムを主成分とするＣｒ用エッチング液で処理し、硝子エッチングで生じたＣｒ膜のオーバーハング部を溶解除去した。
図４（ｇ）前記基板をフッ酸を主成分とする硝子エッチング液で処理し、狙い版深の凹形状４７を形成した。
図４（ｈ）凹形状形成後、アルカリ系の処理液で感光性レジストを除去した後、Ｃｒ用エッチング液でＣｒ膜を溶解除去し硝子凹版４０を得た。
【００２２】
こうして得られた刷版は、パターン寸法の面内バラツキが±０．５μｍ、版深２０μｍ、トータルピッチ±２μｍで形成できた。
また、この刷版を用いて低膨張硝子基板５５０×６５０×０．７ｍｍｔ（コーニング社製１７３７硝子熱膨張率：３．８×１０−６ｃｍ／ｃｍ／℃）に印刷した色パターンは、パターン寸法の面内バラツキが±０．５μｍ、ラインパターンの中抜け無く、トータルピッチ±２μｍで制御することが出来た。
【産業上の利用可能性】
【００２３】
ＥＬディスプレイの発光層の印刷や、回路基板の配線パターンの印刷に用いることができる。
【図面の簡単な説明】
【００２４】
【図１】従来製法にて製版され欠陥の生じた刷版の部分断面図である。
【図２】本発明の刷版を用いた印刷工程の説明図である。
【図３】本発明の実施例１を示す工程説明図である。
【図４】本発明の実施例２を示す工程説明図である。
【符号の説明】
【００２５】
１１、２１、３１、４１・・・刷版用基材
１２，３２，４２・・・金属膜
１３，３３、４３・・・感光性材料層
３４、３５，４４，４５、４６・・・開口部パターン
３６、４７・・・凹形状
１０、２０，３０、４０・・・印刷用刷版
２２・・・印刷インキ
２３・・・オフセットブランケット
２４・・・オフセットブランケット胴
２５・・・インキパターン
２６・・・硝子基板
３７、４８・・・露光用フォトマスク  
１４・・・硝子異常エッチ部
【図１】
2007069553.tif 000004
【図２】
2007069553.tif 000005
【図３】
2007069553.tif 000006
【図４】
2007069553.tif 000007